Герметизирующий материал на основе акрилатного каучука

1. Герметизирующий материал, содержащий:
от приблизительно 20 до приблизительно 70 мас.% компонента акрилатного каучука;
от приблизительно 10 до приблизительно 50 мас.% компонента реологического наполнителя;
от приблизительно 5 до приблизительно 40 мас.% компонента вещества для повышения клейкости;
от приблизительно 5 до приблизительно 30 мас.% компонента пластификатора;
от приблизительно 0,5 до приблизительно 5 мас.% компонента антиоксиданта;
до приблизительно 20 мас.% компонента диэлектрического наполнителя и
до приблизительно 20 мас.% фторированного термопластичного компонента.
2. Герметизирующий материал по п. 1, отличающийся тем, что компонент акрилатного каучука состоит из мономеров или сополимеров сложных эфиров акриловой кислоты.
3. Герметизирующий материал по п. 1, отличающийся тем, что акрилатный каучук выбран из группы, состоящей из метилакрилата, этилакрилата, пропилакрилата, бутилакрилата, пентилакрилата, 2-этилгексилакрилата, октилакрилата, цианоэтилакрилата; метоксиэтилакрилата, этоксиэтилакрилата, бутоксиэтилакрилата, этоксипропилакрилата и их комбинаций.
4. Герметизирующий материал по п. 1, отличающийся тем, что дополнительно содержит поперечносшивающий мономер в компоненте акрилатного каучука.
5. Герметизирующий материал по п. 4, отличающийся тем, что поперечносшивающий мономер выбран из группы, состоящей из винилацетилхлорида, хлорэтилвинилового эфира, аллилацетилхлорида, глицидилакрилата, глицидилметакрилата и аллилглицидилового эфира.
6. Герметизирующий материал по п. 1, отличающийся тем, что реологический наполнитель выбран из группы, состоящей из глины, карбоната кальция, талька, неорганических силикатов и кремнезема.
7. Герметизирующий материал по п. 1, отличающийся тем, что диэлектрический наполнитель выбран из группы, состоящей из электропроводной углеродной сажи, неэлектропроводной углеродной сажи и их смесей.
8. Герметизирующий материал по п. 1, отличающийся тем, что вещество для повышения клейкости выбрано из группы, состоящей из терпеновых смол, терпеновых фенольных смол и альфа-пиненовых фенольных смол.
9. Герметизирующий материал по п. 1, отличающийся тем, что содержит
от приблизительно 25 до приблизительно 40 мас.% компонента акрилатного каучука;
от приблизительно 15 до приблизительно 40 мас.% компонента реологического наполнителя;
от приблизительно 10 до приблизительно 30 мас.% компонента вещества для повышения клейкости;
от приблизительно 10 до приблизительно 20 мас.% компонента пластификатора;
от приблизительно 0,5 до приблизительно 1 мас.% компонента антиоксиданта;
до приблизительно 10 мас.% компонента диэлектрического наполнителя и
до приблизительно 5 мас.% фторированного термопластичного компонента.
10. Герметизирующий материал по п. 1, отличающийся тем, что содержит от приблизительно 25 до приблизительно 40 мас.% компонента акрилатного каучука.
11. Герметизирующий материал по п. 1, отличающийся тем, что содержит от приблизительно 15 до приблизительно 40 мас.% компонента реологического наполнителя.
12. Герметизирующий материал по п. 1, отличающийся тем, что содержит от приблизительно 10 до приблизительно 30 мас.% компонента вещества для повышения клейкости.
13. Герметизирующий материал по п. 1, отличающийся тем, что содержит
от приблизительно 10 до приблизительно 20 мас.% компонента пластификатора.
14. Герметизирующий материал по п. 1, отличающийся тем, что содержит:
от приблизительно 0,5 до приблизительно 1 мас.% компонента антиоксиданта.
15. Герметизирующий материал по п. 1, отличающийся тем, что содержит:
до приблизительно 10 мас.% компонента диэлектрического наполнителя.
16. Герметизирующий материал по п. 1, отличающийся тем, что содержит:
до приблизительно 5 мас.% фторированного термопластичного компонента.
17. Герметизирующий материал по п. 1, отличающийся тем, что характеризуется поглощением масла менее чем приблизительно 5 мас.% при 90°С в течение четырех дней.
18. Герметизирующий материал по п. 1, отличающийся тем, что характеризуется поглощением масла менее чем приблизительно 1 мас.% при 90°С в течение четырех дней.
19. Герметизирующий материал по п. 1, отличающийся тем, что характеризуется диэлектрической постоянной от приблизительно 3 до приблизительно 40.
20. Герметизирующий материал по п. 1, отличающийся тем, что характеризуется диэлектрической потерей от приблизительно 0,005 до приблизительно 1.